(57)【特許請求の範囲】
【請求項１】
織物組織または編物組織を有する布帛を含む滑り止め用テープであって、前記の布帛が、単繊維径が１０〜１０００ｎｍのフィラメント糸Ａを含み、かつ布帛の表面に前記フィラメント糸Ａが露出していることを特徴とする滑り止め用テープ用いてなるブラジャー。
【請求項２】
前記フィラメント糸Ａのフィラメント数が５００本以上である、請求項１に記載のブラジャー。
【請求項３】
前記フィラメント糸Ａが、海成分と島成分とからなる海島型複合繊維の海成分を溶解除去して得られた糸条である、請求項１に記載のブラジャー。
【請求項４】
前記フィラメント糸Ａがポリエステルからなる、請求項１に記載のブラジャー。
【請求項５】
前記の布帛に、他の繊維として単繊維径が１０００nmより大のフィラメント糸Ｂが含まれる、請求項１に記載のブラジャー。
【請求項６】
前記フィラメント糸Ｂのフィラメント数が１〜５００本の範囲内である、請求項５に記載のブラジャー。
【請求項７】
前記フィラメント糸Ｂが弾性糸である、請求項５に記載のブラジャー。
【請求項８】
前記布帛の表面において、摩擦抵抗値が４０ｃＮ以上である、請求項１に記載のブラジャー。
ただし、摩擦抵抗値は下記の方法で測定した抵抗値（ｃＮ）である。すなわち、温度２０℃、湿度６５％ＲＨの環境下で、平滑な台の上にシリコンゴムを敷く。次いで、該シリコンゴムの上に、大きさが底面５ｃｍ×４ｃｍ、高さ３ｃｍ、重さが３５ｃＮ（３６ｇｒ）のヘッドであり、下面に試料を貼り付けたヘッドを置く。次いで、引張り試験機により該ヘッドを１００ｍｍ／分の速度で引っ張った時の抵抗値（ｃＮ）を摩擦抵抗値とする。
【請求項９】
滑り止め用テープの巾が３〜１００ｍｍの範囲内である、請求項１に記載のブラジャー。
【発明の詳細な説明】
【技術分野】
【０００１】
本発明は、ズボン、スカート、インナー製品等の内側に取り付けることが可能で、優れた滑り止め効果を有し、かつ肌に優しい滑り止め用テープおよび繊維製品に関する。
【背景技術】
【０００２】
従来、滑り止め用テープとしては、ポリウレタン繊維やゴムなどの伸縮性材料を用いたもの、シリコン樹脂をテープに加工したものなどが知られている（例えば、特許文献１、特許文献２参照）。【０００３】
しかしながら、ポリウレタン繊維やゴムなどの伸縮性材料を用いた滑り止め用テープにおいては、使用の際に身体に圧力が加わるため、不快感や血行不良が発生するおそれがあった。【０００４】
一方、シリコン樹脂をテープに加工した滑り止め用テープにおいては、該テープにより通気性や透湿性が阻害されるため、発汗や降雨によりテープと肌の間に溜まった水分がテープの滑り止め効果を著しく下げるという問題があった。また、ムレ感が発生するという問題もあった。さらには、加工によっては塗工したシリコン樹脂が凸形状となり、肌に凹形状の線が残る問題もあった。
【特許文献１】実用新案登録第３０７９６０９号公報
【特許文献２】実公昭６１−１８０６４号公報
【発明の開示】
【発明が解決しようとする課題】
【０００５】
本発明は上記の背景に鑑みなされたものであり、その目的は、優れた滑り止め効果を有し、かつ肌に優しい滑り止め用テープおよび繊維製品を提供することにある。
【課題を解決するための手段】
【０００６】
本発明者は上記の課題を達成するため鋭意検討した結果、単繊維径が極めて小さい繊維を用いて滑り止め用テープを構成すると、従来の滑り止め用テープと比較して、優れた滑り止め効果を有し、かつ肌に優しい滑り止め用テープが得られることを見出し、さらに鋭意検討を重ねることにより本発明を完成するに至った。【０００７】
かくして、本発明によれば「織物組織または編物組織を有する布帛を含む滑り止め用テープであって、前記の布帛が、単繊維径が１０〜１０００ｎｍのフィラメント糸Ａを含み、かつ布帛の表面に前記フィラメント糸Ａが露出していることを特徴とする滑り止め用テープ用いてなるブラジャー。」が提供される。
【０００８】
前記フィラメント糸Ａのフィラメント数が５００本以上であることが好ましい。また、前記フィラメント糸Ａが、海成分と島成分とからなる海島型複合繊維の海成分を溶解除去して得られた糸条であることが好ましい。また、前記フィラメント糸Ａがポリエステルからなることが好ましい。
【０００９】
前記の布帛に、他の繊維として単繊維径が１０００nmより大のフィラメント糸Ｂが含まれることが好ましい。また、前記フィラメント糸Ｂのフィラメント数が１〜５００本の範囲内であることが好ましい。また、前記フィラメント糸Ｂが弾性糸であってもよい。【００１０】
前記布帛の表面において、摩擦抵抗値が４０ｃＮ以上であることが好ましい。ただし、摩擦抵抗値は下記の方法で測定した抵抗値（ｃＮ）である。すなわち、温度２０℃、湿度６５％ＲＨの環境下で、平滑な台の上にシリコンゴムを敷く。次いで、該シリコンゴムの上に、大きさが底面５ｃｍ×４ｃｍ、高さ３ｃｍ、重さが３５ｃＮ（３６ｇｒ）のヘッドであり、下面に試料を貼り付けたヘッドを置く。次いで、引張り試験機により該ヘッドを１００ｍｍ／分の速度で引っ張った時の抵抗値（ｃＮ）を摩擦抵抗値とする。【００１１】
また、滑り止めテープの巾が３〜１００ｍｍの範囲内であることが好ましい。
【発明の効果】
【００１３】
本発明によれば、優れた滑り止め効果を有し、かつ肌に優しい滑り止め用テープおよび繊維製品が得られる。
【図面の簡単な説明】
【００１４】
【図１】実施例１で得られた滑り止め用テープ（ブラジャー用ストラップ）の図面代用写真である。
【図２】比較例１で得られた滑り止め用テープ（ブラジャー用ストラップ）の図面代用写真である。
【図３】実施例２で得られた滑り止め用テープ（ブラジャー用上下辺テープ）の図面代用写真である。
【図４】比較例２で得られた滑り止め用テープ（ブラジャー用上下辺テープ）の図面代用写真である。
【図５】摩擦抵抗値の測定方法を模式的に示す図である。
【図６】ブラジャーを模式的に示す図である。
【図７】実施例１で用いた織組織図である。
【図８】実施例２で用いた織組織図である。
【図面の符号】
【００１５】
１：滑車
２：ヘッド
３：試料
４：シリコンゴム
５：ウイング部
６：カップ部
７：肩ひも（ストラップ）
【発明を実施するための最良の形態】
【００１６】
以下、本発明の実施の形態について詳細に説明する。
本発明の滑り止め用テープは、織物組織または編物組織を有する布帛を含む滑り止め用テープであって、前記の布帛に、単繊維径が１０〜１０００ｎｍのフィラメントＡが含まれる。【００１７】
前記フィラメント糸Ａにおいて、その単繊維径（単繊維の直径）が１０〜１０００ｎｍ（好ましくは２５０〜８００ｎｍ、特に好ましくは５１０〜８００ｎｍ）の範囲内であることが肝要である。かかる単繊維径を単繊維繊度に換算すると、０．０００００１〜０．０１ｄｔｅｘに相当する。該単繊維径が１０ｎｍよりも小さい場合は繊維強度が低下するため実用上好ましくない。逆に、該単繊維径が１０００ｎｍよりも大きい場合は、十分な滑り止め効果が得られないおそれがあり好ましくない。ここで、単繊維の断面形状が丸断面以外の異型断面である場合には、外接円の直径を単繊維径とする。なお、単繊維径は、透過型電子顕微鏡で繊維の横断面を撮影することにより測定が可能である。【００１８】
前記フィラメント糸Ａにおいて、フィラメント数は特に限定されない。優れた滑り止め効果を得る上で５００本以上（より好ましくは２０００〜５００００本）であることが好ましい。また、フィラメント糸Ａの総繊度（単繊維繊度とフィラメント数との積）としては、３０〜８００ｄｔｅｘの範囲内であることが好ましい。【００１９】
前記フィラメント糸Ａの繊維形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。【００２０】
前記フィラメント糸Ａを形成するポリマーの種類としては特に限定されないが、ポリエステル系ポリマーまたはナイロン系ポリマーが好ましい。例えば、ポリエチレンテレフタレートやポリトリメチレンテレフタレート、ポリブチレンテレフタレート、ポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルや、ポリ乳酸、ステレオコンプレックスポリ乳酸でもよい。前記ポリエステルポリマー中には、微細孔形成剤、カチオン染料可染剤、着色防止剤、熱安定剤、蛍光増白剤、艶消し剤、着色剤、吸湿剤、無機微粒子が１種または２種以上含まれていてもよい。【００２１】
本発明の滑り止め用テープに含まれる布帛は、前記フィラメント糸Ａだけで構成されてもよいが、前記フィラメント糸Ａと、他の繊維として単繊維径が１０００nmより大のフィラメントＢとで構成されると、滑り止め用テープの保形性が向上し好ましい。【００２２】
ここで、前記フィラメント糸Ｂは、その単繊維径が１０００ｎｍより大（好ましくは２〜３３μｍ）であることが好ましい。なお、３３μｍは繊度に換算すると約１０ｄｔｅｘである。該フィラメント糸Ｂの単繊維径が１０００ｎｍ（１μｍ）以下であると、テープの保形性が損なわれるおそれがある。ここで、単繊維の断面形状が丸断面以外の異型断面である場合には、外接円の直径を単繊維径とする。なお、単繊維径は、前記と同様、透過型電子顕微鏡で繊維の横断面を撮影することにより測定が可能である。【００２３】
前記フィラメント糸Ｂにおいて、フィラメント数は特に限定されないが、１〜３００本の範囲内であることが好ましい。また、かかるフィラメント糸Ｂの繊維形態は特に限定されず紡績糸でもよい。特に、長繊維（マルチフィラメント糸）やポリウレタン繊維等、あるいは両者を使用することが好ましい。単繊維の断面形状も特に限定されず、丸、三角、扁平、中空など公知の断面形状でよい。また、通常の空気加工、仮撚捲縮加工が施されていてもさしつかえない。またフィラメント糸Ｂは１種類でもよいし、フィラメント糸Ｂ１、フィラメント糸Ｂ２、フィラメント糸Ｂ３・・・・と複数種類でもよい。【００２４】
前記フィラメント糸Ｂを形成するポリマーの種類としては特に限定されない。なかでも、ポリエチレンテレフタレートやポリトリメチレンテレフタレート、ポリブチレンテレフタレート、ポリ乳酸、ステレオコンプレックスポリ乳酸、第３成分を共重合させたポリエステル、ポリエーテルエステル、ウレタンなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルやポリ乳酸、ステレオコンプレックスポリ乳酸でもよい。なかでも、滑り止め効果をより向上させる場合はポリエーテルエステルやポリウレタンなどの弾性樹脂が好ましい。前記フィラメント糸Ｂを形成するポリマー中には、微細孔形成剤、カチオン染料可染剤、着色防止剤、熱安定剤、蛍光増白剤、艶消し剤、着色剤、吸湿剤、無機微粒子が１種または２種以上含まれていてもよい。【００２５】
なお、前記フィラメント糸Ｂは複合糸であってもよい。例えば、ポリウレタン繊維やポリエーテルエステル系繊維などからなる弾性繊維糸条と、ポリエステル系繊維糸条とをインターレース空気ノズルなどにより空気混繊させた複合糸、弾性繊維糸条のまわりにポリエステル系糸条をカバリングした複合糸、紡績糸を用いた複合糸などが好ましい。【００２６】
本発明の滑り止め用テープに含まれる布帛において、表裏どちらか一方表面に前記フィラメントＡが露出していることが好ましい。例えば、前記フィラメントＡが肌に接触するように使用することにより、肌との摩擦力が向上し、優れた滑り止め効果が得られる。ここで、電子顕微鏡を用いて５０倍の倍率で生地表面を撮影し、写真のなかで、フィラメント糸Ａが占める面積ＡＡと、フィラメント糸Ｂが占める面積ＢＡとを計測し、フィラメント糸Ａの面積割合（％）（＝ＡＡ／（ＡＡ＋ＢＡ）×１００）の値が３０％以上（好ましくは１００％）であることが好ましい。特に、前記布帛の表裏どちらか一方表面に前記フィラメント糸Ａのみが露出していることが好ましい。前記フィラメント糸Ａのみが露出している表面を肌側に用いて滑り止め用テープを使用すると、肌との摩擦力が向上し、優れた滑り止め効果が得られる。【００２７】
本発明の滑り止め用テープは例えば以下の製造方法により製造することができる。まず、海成分と、その径が１０〜１０００ｎｍである島成分とで形成される海島型複合繊維（フィラメント糸Ａ用繊維）を用意する。かかる海島型複合繊維としては、特開２００７−２３６４号公報に開示された海島型複合繊維マルチフィラメント（島数１００〜１５００）が好ましく用いられる。【００２８】
すなわち、前記海成分ポリマーとしてアルカリ水溶液易溶解性ポリマーを用いる。かかるアルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。なかでも、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。【００２９】
一方、島成分ポリマーとしては、繊維形成性のポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。【００３０】
上記の海成分ポリマーと島成分ポリマーからなる海島型複合繊維は、溶融紡糸時における海成分の溶融粘度が島成分ポリマーの溶融粘度よりも大きいことが好ましい。また、島成分の径は、１０〜１０００ｎｍの範囲とする必要がある。その際、島成分の形状が真円でない場合は外接円の直径を求める。前記の海島型複合繊維において、その海島複合重量比率（海：島）は、４０：６０〜５：９５の範囲が好ましく、特に３０：７０〜１０：９０の範囲が好ましい。【００３１】
かかる海島型複合繊維は、例えば以下の方法により容易に製造することができる。すなわち、前記の海成分ポリマーと島成分ポリマーとを用い溶融紡糸する。溶融紡糸に用いられる紡糸口金としては、島成分を形成するための中空ピン群や微細孔群を有するものなど任意のものを用いることができる。吐出された海島型複合繊維は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とすることが好ましい。あるいは、吐出された海島型複合繊維を一旦巻き取ることなく一定速度でローラーに引き取り、引き続いて延伸工程を通した後に巻き取る方法でも構わない。【００３２】
かくして得られた海島型複合繊維（マルチフィラメント）において、単糸繊維繊度、フィラメント数、総繊度としてはそれぞれ単糸繊維繊度０．５〜１０．０ｄｔｅｘ、フィラメント数５〜７５本、総繊３０〜１７０ｄｔｅｘの範囲内であることが好ましい。また、かかる海島型複合繊維の沸水収縮率としては５〜３０％の範囲内であることが好ましい。【００３３】
一方、必要に応じて、単繊維径が１０００ｎｍより大のフィラメント糸Ｂを用意する。かかるフィラメント糸Ｂの単繊維繊度としては０．１ｄｔｅｘ以上（好ましくは０．１〜５０ｄｔｅｘ）であることが好ましい。また、かかるフィラメント糸Ｂにおいて、フィラメント数、総繊度としてはそれぞれフィラメント数１〜３００本、総繊度１０〜８００ｄｔｅｘの範囲内であることが好ましい。【００３４】
前記フィラメント糸Ｂとしては、沸水収縮率１０％以上（より好ましくは２０〜４０％）の範囲内の高収縮ポリエステルか、弾性糸（ポリウレタン弾性糸またはポリエーテルエステル弾性糸）であることが好ましい。なお、前記のような高い沸水収縮率を得るには、共重合ポリエステルを用いて常法により紡糸、延伸するとよい。その際、共重合ポリエステルとしては、共重合ポリエステルの主構成モノマーがテレフタル酸およびエチレングリコールであり、この主構成モノマーに共重合する第三成分が、イソフタル酸、ナフタレンジカルボン酸、アジピン酸、セバシン酸、ジエチレングリコール、ポリエチレングリコール、ビスフェノールＡ、およびビスフェノールスルフォンからなる群より選択されるいずれかであることが好ましい。特に、前記の共重合ポリエステルが、酸成分がモル比（テレフタル酸／イソフタル酸）９０／５〜８５／１５のテレフタル酸およびイソフタル酸からなり、グリコール成分がエチレングリコールからなる共重合ポリエステルであることが好ましい。このような共重合ポリエステルを用いることにより高い沸水収縮率が得られる。【００３５】
次いで、前記海島型複合繊維と、必要に応じてフィラメント糸Ｂとを用いて布帛を常法により織編成する。かかる布帛において、前記海島型複合繊維が布帛の表裏どちらか一方表面に露出することが好ましい。【００３６】
その際、前記海島型複合繊維とフィラメント糸Ｂとが混繊糸として布帛中に含まれていてもよいが、前記フィラメント糸Ａと前記フィラメントＢとを交編または交織することにより布帛（編物または織物）を織編成することが好ましい。用いる織編機械としては公知のリボン用織機（例えば、（独）ヤコブミューラー社製ニードル織機、または（株）富永機械製作所製NJK機など。）が好ましい。【００３７】
前記海島型複合繊維だけでなく前記フィラメント糸Ｂをも用いる場合、前記海島型複合繊維とフィラメント糸Ｂとの総繊度比としては、９０：１０〜２０：８０の範囲内であることが好ましい。【００３８】
ここで、前記布帛の組織は特に限定されない。例えば、よこ編組織としては、平編、ゴム編、両面編、パール編、タック編、浮き編、片畔編、レース編、添え毛編等が例示される。たて編組織としては、シングルデンビー編、シングルアトラス編、ダブルコード編、ハーフ編、ハーフベース編、サテン編、ハーフトリコット編、裏毛編、ジャガード編等などが例示される。織物組織としては、平織、綾織、朱子織等の三原組織、変化組織、たて二重織、よこ二重織等の片二重組織、たてビロードなどが例示される。もちろん、これらに限定されない。層数も単層でもよいし、２層以上の多層でもよい。【００３９】
次いで、前記布帛にアルカリ水溶液処理を施し、前記海島型複合繊維の海成分をアルカリ水溶液で溶解除去すると、海島型複合繊維が単繊維径１０〜１０００ｎｍのフィラメント糸Ａとなり、単繊維径が１０〜１０００ｎｍのフィラメント糸Ａを含む布帛が得られる。【００４０】
その際、アルカリ水溶液処理の条件としては、濃度３〜４％のＮａＯＨ水溶液を使用し５５〜６５℃の温度で処理するとよい。
また、該アルカリ水溶液による溶解除去処理工程の前工程および／または後工程において、生地に染色加工を施してもよい。カレンダー加工（加熱加圧加工）やエンボス加工を施してもよい。さらに、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
本発明の滑り止め用テープは該布帛のみで構成されていてもよいが、該布帛と他の布帛とで構成されていてもよい。例えば、前記布帛を肌側に配し、一方、外気側に例えば通常のポリエステル織編物を配することにより多層構造としてもよい。【００４１】
かくして得られた滑り止め用テープにおいて、その巾としては、３〜１００ｍｍ（より好ましくは５〜５０ｍｍ）の範囲内であることが好ましい。【００４２】
本発明の滑り止め用テープは、単繊維径が１０〜１０００ｎｍのフィラメント糸Ａを含む布帛で構成されているので、優れた滑り止め効果を有し、かつ肌に優しい。【００４３】
本発明の滑り止め用テープにおいて、優れた滑り止め効果が得られる理由についてはまだ明らかにされていないが、布帛表面がフラットになって対象物（例えば、肌）との接触面積が大きくなること、また、フィラメント糸Ａが対象物（例えば、肌）の凹凸に引っ掛かるためであろうと推定している。【００４４】
また、本発明の滑り止め用テープにおいて、摩擦抵抗値がドライ状態（温度２０℃、湿度６５％ＲＨの環境下）で４０ｃＮ以上（好ましくは４０〜５０ｃＮ）であることが好ましい。また、ウエット状態では４５ｃＮ以上（好ましくは４５〜１００ｃＮ）であることが好ましい。ただし、該摩擦抵抗値は下記の方法で測定した抵抗値（ｃＮ）である。すなわち、図５に模式的に示すように、平滑な台の上にシリコンゴムを敷く。次いで、該シリコンゴムの上に、大きさが底面５ｃｍ×４ｃｍ、高さ３ｃｍ、重さが３６ｇｒ（３５ｃＮ）のヘッドであり、下面に試料を貼り付けたヘッドを置く。次いで、引張り試験機により該ヘッドを１００ｍｍ／分の速度で引っ張った時の抵抗値（ｃＮ）を摩擦抵抗値とする。また、ウエット状態とは、試料に水を０．１ｃｃ付与した状態と、試料を水中に完全に浸漬し、水分を十分含んだ状態から引き上げ、３０秒後の状態の２水準である。【００４５】
また、本発明の滑り止め用テープにおいて、単繊維径が１０００ｎｍより大のフィラメント糸Ｂが含まれている場合は、テープの保形性が向上する。【００４６】
本発明の繊維製品は、前記の滑り止め用テープを用いてなる、ズボン、スカート、靴下、ストッキング、ブラジャー、ショーツ、ランジェリー、ガードル、紳士用パンツ、婦人用パンツ、スポーツアンダーシャツ、スポーツアンダーパンツ、ジャージおよび帽子、手袋からなる群より選択される、いずれかの繊維製品である。かかる繊維製品において、前記フィラメント糸Ａが露出している表面が肌と接触するように、前記の滑り止めテープを用いると、優れた滑り止め効果が得られる。また、吸水性にも優れかつ肌にも優しい。
【実施例】
【００４７】
次に本発明の実施例及び比較例を詳述するが、本発明はこれらによって限定されるものではない。なお、実施例中の各測定項目は下記の方法で測定した。
＜溶融粘度＞
乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見る。
＜溶解速度＞
海・島成分の各々０．３φ−０．６L×２４Hの口金にて１０００〜２０００m/分の紡糸速度で糸を巻き取り、さらに残留伸度が３０〜６０％の範囲になるように延伸して、８４ｄｔｅｘ／２４ｆｉｌのマルチフィラメントを作製する。これを各溶剤にて溶解しようとする温度で浴比１００にて溶解時間と溶解量から、減量速度を算出した。
＜単繊維径＞
布帛を電子顕微鏡で写真撮影した後、ｎ数５で単繊維径を測定しその平均値を求めた。
＜布帛の表面に露出しているフィラメント糸Ａの面積割合＞
電子顕微鏡を用いて５０倍の倍率で布帛表面を撮影し、写真のなかで、フィラメント糸Ａが占める面積ＡＡと、フィラメント糸Ｂが占める面積ＢＡとを計測し、フィラメント糸Ａの面積割合（％）を算出した。
フィラメント糸Ａの面積割合（％）＝ＡＡ／（ＡＡ＋ＢＡ）×１００
＜摩擦抵抗値＞
摩擦力の代用特性として摩擦抵抗値（ｃＮ）を下記の方法で測定した。すなわち、温度２０℃、湿度６５％ＲＨの環境下で、図５に模式的に示すように、平滑な台の上にシリコンゴムを敷いた。次いで、該シリコンゴムの上に、大きさが底面５ｃｍ×４ｃｍ、高さ３ｃｍ、重さが３６ｇｒ（３５ｃＮ）のヘッドであり、下面に試料を貼り付けたヘッドを置いた。次いで、引張り試験機により該ヘッドを１００ｍｍ／分の速度で引っ張った時の抵抗値（ｃＮ）を測定した。また、ウエット状態とは、試料に水を０．１ｃｃ付与した状態と、試料を水中に完全に浸漬し、水分を十分含んだ状態から引き上げ、３０秒後の状態の２水準である。
＜滑り止め性＞
実施例１で得られたブラジャー用ストラップ、実施例２で得られたブラジャー用上下辺テープ、比較例１で得られたブラジャー用ストラップ、比較例２で得られたブラジャー用上下辺テープについて、試験者１０人が１ケ月間着用テストを行った。その際、日常生活の動作において、ストラップについては肩からズレるかどうか、上下辺テープについては密着部と肌とのズレ感について以下の３段階で評価した（３級：どのような動きでもほとんどズレない。２級：大きな動作によってはズレることがある。１級：簡単な動きでズレることがある。）。
＜風合いテスト＞
上記肌との滑り止め性テストと同時に風合いテストを行い、以下の３段階に評価した。３級：肌にやさしく違和感がない。２級：やや違和感がある。１級：かなり違和感がある。【００４８】
［実施例１］
島成分としてポリエチレンテレフタレート（２８０℃における溶融粘度が１２００ポイズ、艶消し剤の含有量：０重量％）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。【００４９】
得られた未延伸糸を、延伸温度８０℃、延伸倍率２．５倍でローラー延伸し、次いで１５０℃で熱セットして巻き取った。得られた海島型複合繊維（フィラメント糸Ａ用延伸糸）は５６ｄｔｅｘ／１０ｆｉｌであり、透過型電子顕微鏡ＴＥＭによる繊維横断面を観察したところ、島の形状は丸形状でかつ島の径は７１０ｎｍであった。【００５０】
一方、フィラメント糸Ｂ１として、市販のポリウレタン弾性糸（繊度４７０ｄｔｅｘ／１ｆｉｌ旭化成（株）製）に市販のポリエステル仮撚捲縮加工糸１６７ｄｔｅｘ／７２ｆｉｌをカバリングしたストレッチ性複合糸を用意した。また、フィラメント糸Ｂ２として市販のポリエステル仮撚捲縮加工糸１６７ｄｔｅｘ／４８ｆｉｌを用意した。また、フィラメント糸Ｂ３として市販の非捲縮ポリエステル延伸糸１１０ｄｔｅｘ／４８ｆｉｌを用意した。【００５１】
次いで、リボン用織機（ヤコブミューラー社製ニードル織機）を使用して、生地（テープ）の裏面が肌との滑り止め効果を発揮するように糸を配した。すなわち、経糸として、前記海島型複合繊維５６ｄｔｅｘ／１０ｆｉｌを４本合糸した２２４ｄｔｅｘ／４０ｆｉｌの海島型複合繊維複合糸（裏側用）を１５本、前述したフィラメント糸Ｂ1（中間組織用）を１６本、フィラメント糸Ｂ２（表側用）を１６本、それぞれ用いた。一方、緯糸には前記フィラメント糸Ｂ３を用いた。そしてリバーシブル構造の伸縮性を持つ幅１０ｍｍの織物を得た。その際、図７に示す織組織図を用いた。ここで、フィラメント糸Ｂ３は緯糸であり、該織組織図は表面から見た各原糸の配置なので、図の空白部分がフィラメント糸Ｂ３となる。【００５２】
次いで、海島型複合繊維の海成分を除去するために、布帛を３．５％ＮａＯＨ水溶液で、７０℃にて３０％アルカリ減量した。その後、１３０℃かつ３０分間の高圧染色を行った。次いで、最終セットとして１７０℃の乾熱セットを行い、フィラメント糸Ａを含む布帛（滑り止め用テープ）を得た。【００５３】
得られた布帛において、フィラメント糸Ａ（３９ｄｔｅｘ／８３６０ｆｉｌ）の単繊維径は７１０ｎｍであった。また、フィラメント糸Ｂ１において、ポリウレタン繊維の単繊維径は１６０μｍであり、カバリングに用いた１６７ｄｔｅｘ／７２ｆｉｌの単繊維径は１６μｍであった。また、フィラメント糸Ｂ２の単繊維径は１９μｍであった。また、フィラメント糸Ｂ３の単繊維径は１６μｍであった。また、布帛の裏側表面（肌側）において、フィラメント糸Ａが９０％以上露出していた。布帛の裏側表面の摩擦抵抗値は表１に示すように、ドライ状態でもウエット状態でも比較例１で得られた布帛の１．５倍以上であった。
該布帛を滑り止め用テープとして、ブラジャー用ストラップ（肩ひも）とし、市販のブラジャーのストラップに置き換えて着用テストを行った。その結果、表２に示すように比較例１に比べ肌との滑り止め性に優れていた。なお、テープは、テープ裏側（フィラメント糸Ａが９０％以上露出）が肌側に位置するよう縫製により取り付けた。【００５４】
［比較例１］
実施例１において、海島型複合繊維のかわりに通常のポリエチレンテレフタレートマルチフィラメント延伸糸（総繊度１６８ｄｔｅｘ／４８ｆｉｌ、帝人ファイバー（株）製）を用いた。また、アルカリ減量を施さなかった。これ以外は実施例１と同様にしてテープを得た。得られたテープにおいて、ポリエチレンテレフタレートマルチフィラメント延伸糸の単繊維径は１９μｍであった。【００５５】
【表１】
0005395088.tif 000002
【００５６】
【表２】
0005395088.tif 000003
【００５７】
［実施例２］
島成分としてポリエチレンテレフタレート（２８０℃における溶融粘度が１２００ポイズ、艶消し剤の含有量：０重量％）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。【００５８】
得られた未延伸糸を、延伸温度８０℃、延伸倍率２．５倍でローラー延伸し、次いで１５０℃で熱セットして巻き取った。得られた海島型複合繊維（ポリエステルフィラメント糸Ａ用延伸糸）は５６ｄｔｅｘ／１０ｆｉｌであり、透過型電子顕微鏡ＴＥＭによる繊維横断面を観察したところ、島の形状は丸形状でかつ島の径は７１０ｎｍであった。【００５９】
他方、フィラメント糸Ｂ１として、市販のポリウレタン弾性糸（繊度４７０ｄｔｅｘ／１ｆｉｌ旭化成（株）製）に市販のポリエステル仮撚捲縮加工糸１６７ｄｔｅｘ／７２ｆｉｌをカバーリングしたストレッチ加工糸を用意した。また、フィラメント糸Ｂ２として市販のポリエステル仮撚捲縮加工糸１６７ｄｔｅｘ／４８ｆｉｌを用意した。また、フィラメント糸Ｂ３として市販の非捲縮ポリエステル延伸糸１１０ｄｔｅｘ／４８ｆｉｌを用意した。【００６０】
次いで、リボン用織機（ヤコブミューラー社製１本針リボン織機機）を使用して、布帛（滑り止め用テープ）の裏面に肌との滑り止め効果が発揮するように糸を配した。すなわち、経糸として、前記海島型複合繊維５６Ｔ１０ｆｉｌを４本合糸した２２４ｄｔｅｘ／４０ｆｉｌの海島型複合繊維複合糸（裏側用）を３０本、前記フィラメント糸Ｂ１（中間組織用）を３０本、テープの表側には前述したフィラメント糸Ｂ２（表側用）を３０本、それぞれ用いた。一方、緯糸には前記フィラメント糸Ｂ３を用いた。そして、リバーシブル構造の伸縮性を持つ幅１４ｍｍのテープを得た。その際、図８に示す織組織図を用いた。ここで、フィラメント糸Ｂ３は緯糸であり、該織組織図は表面から見た各原糸の配置なので、図の空白部分がフィラメント糸Ｂ３となる。【００６１】
次いで、海島型複合繊維の海成分を除去するためにテープを３．５％ＮａＯＨ水溶液で、７０℃にて３０％アルカリ減量した。その後、１３０℃かつ３０分間の高圧染色を行い、最終セットとして１７０℃の乾熱セットを行い、フィラメント糸Ａを含む布帛を得た。【００６２】
得られた布帛において、フィラメント糸Ａ（３９ｄｔｅｘ／８３６０ｆｉｌ）の単繊維径は７１０ｎｍであった。また、フィラメント糸Ｂ１において、ポリウレタン繊維の単繊維径は２２０μｍであり、カバリングに用いた１６７ｄｔｅｘ／７２ｆｉｌの単繊維径は１６μｍであった。また、フィラメント糸Ｂ２の単繊維径は１９μｍであった。また、フィラメント糸Ｂ３の単繊維径は１６μｍであった。また、布帛（滑り止め用テープ）の裏側表面において、ポリエステルフィラメント糸Ａが９０％以上露出していた。布帛の裏側（肌側）表面の摩擦抵抗値は表３に示すように、ドライ状態でもウエット状態でも比較例２で得られた布帛の１．５倍以上であった。
該布帛を滑り止め用テープとして、市販のブラジャーの上下辺テープ（カップ部の肌側面の上辺と下辺に取り付けられたテープ）に置き換えて着用テストを行った。その結果、表４に示すように比較例２に比べ肌との滑り止め性に優れていた。なお、滑り止め用テープは、テープ裏側が肌側に位置するよう縫製により取り付けた。【００６３】
［比較例２］
実施例２において、海島型複合繊維のかわりに通常のポリエチレンテレフタレートマルチフィラメント延伸糸（総繊度１６８ｄｔｅｘ／４８ｆｉｌ、帝人ファイバー（株）製）を用いた。また、アルカリ減量を施さなかった。これ以外は実施例２と同様にしてテープを得た。得られたテープにおいて、ポリエチレンテレフタレートマルチフィラメント延伸糸の単繊維径は１９μｍであった。【００６４】
【表３】
0005395088.tif 000004
【００６５】
【表４】
0005395088.tif 000005
【産業上の利用可能性】
【００６６】
本発明によれば、優れた滑り止め効果を有し、かつ肌に優しい滑り止め用テープ、および該滑り止め用テープを用いてなる繊維製品が提供され、その工業的価値は極めて大である。
【図１】
0005395088.tif 000006
【図２】
0005395088.tif 000007
【図３】
0005395088.tif 000008
【図４】
0005395088.tif 000009
【図５】
0005395088.tif 000010
【図６】
0005395088.tif 000011
【図７】
0005395088.tif 000012
【図８】
0005395088.tif 000013